(57)【要約】本発明は、少なくとも２種の異なる生分解性ポリマーを含有するチューインガムに関する。  本発明によれば、少なくとも２種の異なる生分解性ポリマーを含有するチューインガムは、例えば軟化剤などを加える前に、改善された食感を示す。あらゆる予測および開示された先行技術に反して、生分解性チューインガムポリマーを組み合わせれば、例えばガムベースあるいは最終ガムにおいて所望のチューインガム食感特性が実際に得られた。【特許請求の範囲】
【請求項１】
少なくとも２種の異なる生分解性ポリマーを含むチューインガムであって、該生分解性ポリマーのうち少なくとも１種がポリエステルポリマーを含んでいることを特徴とするューインガム。
【請求項２】
前記少なくとも２種の異なる生分解性ポリマーのうち少なくとも１種が少なくとも１種の生分解性エラストマーを含んでおり、かつ前記少なくとも２種の異なる生分解性ポリマーのうち少なくとも１種が少なくとも１種の生分解性エラストマー可塑剤を含んでおり、さらに該生分解性可塑剤が少なくとも１種の生分解性ポリマーを含んでいる請求項１に記載の少なくとも２種の異なる生分解性ポリマーを含むチューインガム。
【請求項３】
前記少なくとも２種の異なる生分解性ポリマーのうち少なくとも１種が、少なくとも１種のアルコールまたはその誘導体と少なくとも１種の酸またはその誘導体との反応により製造されたポリエステルを含んでいる請求項１または２に記載の少なくとも２種の異なる生分解性ポリマーを含むチューインガム。
【請求項４】
前記アルコール誘導体がアルコールのエステルを含んでいる請求項１乃至３のいずれか一項に記載の少なくとも２種の異なる生分解性ポリマーを含むチューインガム。
【請求項５】
前記酸誘導体がカルボン酸のエステル、無水物またはハロゲン化物を含んでいる請求項１乃至４のいずれか一項に記載の少なくとも２種の異なる生分解性ポリマーを含むチューインガム。
【請求項６】
前記酸誘導体が酸のメチルエステルを含んでいる請求項１乃至５のいずれか一項に記載の少なくとも２種の異なる生分解性ポリマーを含むチューインガム。
【請求項７】
前記アルコールまたはその誘導体がポリオールを含んでいる請求項１乃至６のいずれか一項に記載の少なくとも２種の異なる生分解性ポリマーを含むチューインガム。
【請求項８】
前記酸またはその誘導体が多官能性カルボン酸を含んでいる請求項１乃至７のいずれか一項に記載の少なくとも２種の異なる生分解性ポリマーを含むチューインガム。
【請求項９】
少なくとも１種のアルコールまたはその誘導体と少なくとも１種の酸またはその誘導体との反応により製造された前記少なくとも１種の生分解性ポリマーが１．１〜２０、好ましくは１．３〜１２のＰＤを有している請求項１乃至８のいずれか一項に記載の少なくとも２種の異なる生分解性ポリマーを含むチューインガム。
【請求項１０】
前記少なくとも２種の異なる生分解性ポリマーのうち少なくとも１種が、少なくとも１種の環状エステルの重合によって得られるポリエステルを含んでいる請求項１乃至９のいずれか一項に記載の少なくとも２種の異なる生分解性ポリマーを含むチューインガム。
【請求項１１】
少なくとも１種の環状エステルの重合によって得られる前記ポリエステルが少なくとも部分的に乳酸やグリコール酸などのα−ヒドロキシ酸に由来している請求項１乃至１０のいずれか一項に記載の少なくとも２種の異なる生分解性ポリマーを含むチューインガム。
【請求項１２】
少なくとも１種の環状エステルの重合によって得られる前記ポリエステルが少なくとも部分的にα−ヒドロキシ酸に由来しており、得られるポリエステルが少なくとも２０モル％のα−ヒドロキシ酸単位、好ましくは少なくとも５０モル％のα−ヒドロキシ酸単位、最も好ましくは少なくとも８０モル％のα−ヒドロキシ酸単位を含んでいる請求項１乃至１１のいずれか一項に記載の少なくとも２種の異なる生分解性ポリマーを含むチューインガム。
【請求項１３】
前記の少なくとも２種の環状エステルがグリコリド類、ラクチド類、ラクトン類、環状カーボネート類またはそれらの混合物からなる群より選ばれたものである請求項１乃至１２のいずれか一項に記載の少なくとも２種の異なる生分解性ポリマーを含有するチューインガム。
【請求項１４】
ラクトンモノマーがε−カプロラクトン、δ−バレロラクトン、γ−ブチロラクトンおよびβ−プロピオラクトンからなる群より選ばれたものである請求項１乃至１３のいずれか一項に記載の少なくとも２種の異なる生分解性ポリマーを含有するチューインガム。これには、２個の置換基が同一の炭素原子についている化合物も含めて、環上の任意の非カルボニル炭素原子において１個以上のアルキル置換基またはアリール置換基で置換された、ε−カプロラクトン類、δ−バレロラクトン類、γ−ブチロラクトン類、あるいはβ−プロピオラクトン類も含まれる。
【請求項１５】
前記カーボネートモノマーがトリメチレンカーボネート、５−アルキル−１，３−ジオキサン−２−オン、５，５−ジアルキル−１，３−ジオキサン−２−オン、５−アルキル−５−アルキルオキシカルボニル−１，３−ジオキサン−２−オン、エチレンカーボネート、３−エチル−３−ヒドロキシメチル、プロピレンカーボネート、トリメチロールプロパンモノカーボネート、４，６−ジメチル−１，３プロピレンカーボネート、２，２−ジメチルトリメチレンカーボネート、１，３−ジオキセパン−２−オンおよびそれらの混合物からなる群より選ばれたものである請求項１乃至１４のいずれか一項に記載の少なくとも２種の異なる生分解性ポリマーを含有するチューインガム。
【請求項１６】
環状エステルモノマーの重合によって得られる環状エステルのポリマーおよびコポリマーが、ポリ（Ｌ−ラクチド）、ポリ（Ｄ−ラクチド）、ポリ（Ｄ、Ｌ−ラクチド）、ポリ（メソ−ラクチド）；ポリ（グリコリド）、ポリ（トリメチレンカーボネート）、ポリ（ε−カプロラクトン）、ポリ（Ｌ−ラクチド−ｃｏ−Ｄ、Ｌ−ラクチド）、ポリ（Ｌ−ラクチド−ｃｏ−メソ−ラクチド）、ポリ（Ｌ−ラクチド−ｃｏ−グリコリド）、ポリ（Ｌ−ラクチド−ｃｏ−トリメチレンカーボネート）、ポリ（Ｌ−ラクチド−ｃｏ−ε−カプロラクトン）、ポリ（Ｄ、Ｌ−ラクチド−ｃｏ−メソ−ラクチド）、ポリ（Ｄ、Ｌラクチド−ｃｏ−グリコリド）、ポリ（Ｄ、Ｌ−ラクチド−ｃｏ−トリメチレンカーボネート）、ポリ（Ｄ、Ｌ−ラクチド−ｃｏ−ε−カプロラクトン）、ポリ（メソ−ラクチド−ｃｏグリコリド）、ポリ（メソ−ラクチド−ｃｏ−トリメチレンカーボネート）、ポリ（メソ−ラクチド−ｃｏ−ε−カプロラクトン）、ポリ（グリコリド−ｃｏ−トリメチレンカーボネート）、ポリ（グリコリド−ｃｏ−ε−カプロラクトン）を含む請求項１乃至１５のいずれか一項に記載の少なくとも２種の異なる生分解性ポリマーを含有するチューインガム。
【請求項１７】
少なくとも１種の環状エステルの重合によって得られる前記ポリエステルが１．１〜１５、好ましくは１．３〜９のＰＤを有している請求項１乃至１６のいずれか一項に記載の少なくとも２種の異なる生分解性ポリマーを含むチューインガム。
【請求項１８】
前記少なくとも１種の生分解性エラストマーのうち少なくとも１種が、少なくとも１種のアルコールまたはその誘導体と少なくとも１種の酸またはその誘導体との反応により製造された前記ポリエステルを含んでいる請求項１乃至１７のいずれか一項に記載の少なくとも２種の異なる生分解性ポリマーを含むチューインガム。
【請求項１９】
前記エラストマーが、テレフタル酸、フタル酸、アジピン酸、ピメリン酸またはそれらの組合せから選択された少なくとも１種の酸をジエチレンジオールおよび１，４−ブチレンジオールならびにそれらの組合せからなる群より選ばれた少なくとも１種のアルコールと反応させて製造される
請求項１８に記載の少なくとも２種の異なる生分解性ポリマーを含むチューインガム。
【請求項２０】
少なくとも１種のアルコールまたはその誘導体と少なくとも１種の酸またはその誘導体との反応により製造された前記少なくとも１種の生分解性エラストマーが１００００〜２５００００ｇ／モル（Ｍｎ）、好ましくは２００００〜１５００００ｇ／モル（Ｍｎ）の分子量を有している請求項１８または１９に記載の少なくとも２種の異なる生分解性ポリマーを含むチューインガム。
【請求項２１】
前記生分解性エラストマー可塑剤のうち少なくとも１種が、少なくとも１種のアルコールまたはその誘導体と少なくとも１種の酸またはその誘導体との反応により製造される前記ポリエステルを含んでいる請求項１乃至２０のいずれか一項に記載の少なくとも２種の異なる生分解性ポリマーを含むチューインガム。
【請求項２２】
前記エラストマー可塑剤が、テレフタル酸、コハク酸、マロン酸、およびアジピン酸またはそれらの組合せから選択された少なくとも１種の酸をエチレンジオール、ジエチレンジオールおよび１，４−ブチレンジオールならびにそれらの組合せから選択された少なくとも１種のアルコールと反応させて製造されたものである請求項２１に記載の少なくとも２種の異なる生分解性ポリマーを含むチューインガム。
【請求項２３】
少なくとも１種のアルコールまたはその誘導体と少なくとも１種の酸またはその誘導体との反応により製造された前記少なくとも１種の生分解性エラストマー可塑剤が５００〜１９０００ｇ／モル（Ｍｎ）、好ましくは１５００〜９０００ｇ／モル（Ｍｎ）の分子量を有している請求項２１または２２に記載の少なくとも２種の異なる生分解性ポリマーを含むチューインガム。
【請求項２４】
前記生分解性エラストマーのうち少なくとも１種が少なくとも１種の環状エステルの重合によって得られる前記ポリエステルを含んでいる請求項１乃至２３のいずれか一項に記載の少なくとも２種の異なる生分解性ポリマーを含むチューインガム。
【請求項２５】
少なくとも１種の環状エステルの重合によって得られた前記ポリエステルの少なくとも１種を含んでいる前記生分解性エラストマーの分子量が１００００〜１００００００ｇ／モル（Ｍｎ）の範囲内、好ましくは３００００〜２５００００ｇ／モル（Ｍｎ）の範囲内である請求項２４に記載の少なくとも２種の異なる生分解性ポリマーを含むチューインガム。
【請求項２６】
前記生分解性エラストマー可塑剤の少なくとも１種が、少なくとも１種の環状エステルの重合によって得られる前記ポリエステルを含んでいる請求項１乃至２５のいずれか一項に記載の少なくとも２種の異なる生分解性ポリマーを含むチューインガム。
【請求項２７】
前記チューインガムが、少なくとも１種の環状エステルの重合により得られる前記ポリエステル少なくとも１種と、少なくとも１種のアルコールまたはその誘導体と少なくとも１種の酸またはその誘導体との反応により製造された前記ポリエステル少なくとも１種を含む少なくとも１種のエラストマーとを含む少なくとも１種のエラストマー可塑剤を含んでいる請求項１乃至２６のいずれか一項に記載の少なくとも２種の異なる生分解性ポリマーを含むチューインガム。
【請求項２８】
前記少なくとも２種の異なるポリマーが親水性である請求項１乃至２７のいずれか一項に記載の少なくとも２種の異なる生分解性ポリマーを含むチューインガム。
【請求項２９】
前記少なくとも２種の異なるポリマー間の分子量の差が少なくとも１０００ｇ／モルＭｎである請求項１乃至２８のいずれか一項に記載の少なくとも２種の異なる生分解性ポリマーを含むチューインガム。
【請求項３０】
前記少なくとも２種の異なるポリマー間の分子量の差が少なくとも２００００ｇ／モル、好ましくは少なくとも５００００ｇ／モルＭｎである請求項１乃至２９のいずれか一項に記載の少なくとも２種の異なる生分解性ポリマーを含むチューインガム。
【請求項３１】
少なくとも１種の環状エステルの重合により得られる前記ポリエステルの少なくとも１種を含む前記生分解性可塑剤の分子量が５００〜１９０００ｇ／モルの範囲内、好ましくは１５００〜９０００ｇ／モルＭｎの範囲内である請求項１乃至３０のいずれか一項に記載の少なくとも２種の異なる生分解性ポリマーを含むチューインガム。
【請求項３２】
前記の少なくとも２種の異なる生分解性ポリマーが異なるガラス転移温度Ｔｇを有している請求項１乃至３１のいずれか一項に記載の少なくとも２種の異なる生分解性ポリマーを含むチューインガム。
【請求項３３】
使用する生分解性ポリマーの少なくとも１種、好ましくは可塑剤が少なくとも＋１℃、好ましくは少なくとも＋１０℃、そしてより好ましくは少なくとも＋２０℃のガラス転移温度を有している請求項１乃至３２のいずれか一項に記載の少なくとも２種の異なる生分解性ポリマーを含むチューインガム。
【請求項３４】
前記少なくとも２種の異なる生分解性ポリマーのうち少なくとも１種が０℃未満、好ましくは−３０℃未満、より好ましくは−５０℃未満のガラス転移温度を有している請求項１乃至３３のいずれか一項に記載の少なくとも２種の異なる生分解性ポリマーを含むチューインガム。
【請求項３５】
少なくとも２つの異なるガラス転移温度Ｔｇを有している請求項１乃至３４のいずれか一項に記載の少なくとも２種の異なる生分解性ポリマーを含むチューインガム。
【請求項３６】
０℃より低いガラス転移温度Ｔｇを有する少なくとも１種の生分解性エラストマーと０℃を超えるガラス転移温度Ｔｇを有する少なくとも１種の生分解性可塑剤とを含んでいる請求項１乃至３５のいずれか一項に記載の少なくとも２種の異なる生分解性ポリマーを含むチューインガム。
【請求項３７】
少なくとも１種の生分解性エラストマーを前記チューインガムの約０．５〜約７０重量％の量で、少なくとも１種の生分解性可塑剤を前記チューインガムの約０．５〜約７０重量％の量で、軟化剤、甘味料、香量、活性成分およびフィラーからなる群より選ばれた少なくとも１種のチューインガム成分をチューインガムの約２〜約８０重量％の量で含んでいる請求項１乃至３６のいずれか一項に記載の少なくとも２種の異なる生分解性ポリマーを含むチューインガム。
【請求項３８】
チューインガムに含有される生分解性ポリマーが全体で、チューインガムポリマーの少なくとも２５％、好ましくは少なくとも５０％を占めている請求項１乃至３７のいずれか一項に記載の少なくとも２種の異なる生分解性ポリマーを含むチューインガム。
【請求項３９】
チューインガムに含有される生分解性ポリマーが全体で、チューインガムポリマーの少なくとも８０％、好ましくは少なくとも９０％を占めている請求項１乃至３８のいずれか一項に記載の少なくとも２種の異なる生分解性ポリマーを含むチューインガム。
【請求項４０】
実質的に非生分解性ポリマーを含有していない請求項１乃至３９のいずれか一項に記載の少なくとも２種の異なる生分解性ポリマーを含むチューインガム。
【請求項４１】
前記チューインガム成分が着香料を含んでいる請求項１乃至４０のいずれか一項に記載の少なくとも２種の異なる生分解性ポリマーを含むチューインガム。
【請求項４２】
香料を０．０１〜約３０重量％の量で含んでおり、該百分率がチューインガムの全重量基準であり、好ましくは０．２〜約４重量％であり、該百分率がチューインガムの全重量基準である請求項１乃至４１のいずれか一項に記載の少なくとも２種の異なる生分解性ポリマーを含むチューインガム。
【請求項４３】
前記チューインガム成分が甘味料を含んでいる請求項１乃至４２のいずれか一項に記載の少なくとも２種の異なる生分解性ポリマーを含むチューインガム。
【請求項４４】
バルク甘味料をチューインガムの約５〜約９５重量％、より典型的にはチューインガムの約２０〜約８０重量％の量で含んでいる請求項１乃至４３のいずれか一項に記載の少なくとも２種の異なる生分解性ポリマーを含むチューインガム。
【請求項４５】
高度甘味料をチューインガムの約０〜約３重量％、より典型的にはチューインガムの約０．０５〜約０．５重量％の量で含んでいる請求項１乃至４４のいずれか一項に記載の少なくとも２種の異なる生分解性ポリマーを含むチューインガム。
【請求項４６】
少なくとも１種の軟化剤を、チューインガムの約０〜約１８重量％、より典型的にはチューインガムの約０〜約１２重量％の量で含んでいる請求項１乃至４５のいずれか一項に記載の少なくとも２種の異なる生分解性ポリマーを含むチューインガム。
【請求項４７】
前記チューインガム成分が活性成分を含んでいる請求項１乃至４６のいずれか一項に記載の少なくとも２種の異なる生分解性ポリマーを含むチューインガム。
【請求項４８】
フィラーをチューインガムの約０〜約５０重量％、好ましくはチューインガムの約１０〜約４０重量％の量で含んでいる請求項１乃至４７のいずれか一項に記載の少なくとも２種の異なる生分解性ポリマーを含むチューインガム。
【請求項４９】
少なくとも１種の着色量を含んでいる請求項１乃至４８のいずれか一項に記載の少なくとも２種の異なる生分解性ポリマーを含むチューインガム。
【請求項５０】
外部コーティングでコーティングされている請求項１乃至４９のいずれか一項に記載の少なくとも２種の異なる生分解性ポリマーを含むチューインガム。
【請求項５１】
前記チューインガムが、少なくとも１種の環状エステルの重合により得られた少なくとも１種の前記ポリエステルを含む少なくとも１種のエラストマーと、少なくとも１種のアルコールまたはその誘導体と少なくとも１種の酸またはその誘導体とから製造された前記ポリエステルの少なくとも１種を含む少なくとも１種のエラストマー可塑剤を含んでいる請求項１乃至５０のいずれか一項に記載の少なくとも２種の異なる生分解性ポリマーを含むチューインガム。
【請求項５２】
実質的にワックスを含有していない請求項１乃至５１のいずれか一項に記載の少なくとも２種の異なる生分解性ポリマーを含むチューインガム。
【請求項５３】
ワックスを含有している請求項１乃至５１のいずれか一項に記載の少なくとも２種の異なる生分解性ポリマーを含むチューインガム。
【請求項５４】
ガムベースである請求項１乃至４０のいずれか一項に記載のチューインガム。
【発明の詳細な説明】
【技術分野】
【０００１】
本発明は、少なくとも２種の異なる生分解性ポリエステルポリマーを含有するチューインガムに関する。
【背景技術】
【０００２】
軟化剤はチューインガムに用いられるエラストマーの食感を調整するために普通に用いられる小分子構造体である。軟化剤を生分解性ポリマーに適用しようとすると、大量に使用しすぎると所望の食感になる前にポリマーを溶かしてしまうという問題がある。
本発明の目的は、食感を調節する際、チューインガム構造全体を溶解することなしに所望の食感を示すチューインガムを提供することである。
本発明のさらなる目的は、従来のチューインガムと同等の食感を有する完全に生分解性のチューインガムを得ることである。
【０００３】
従来技術では、チューインガムのガラス転移温度に重点が置かれてきた。生分解性のチューインガムを取り扱うときは殊更である。
ガラス転移温度Ｔｇはポリマーの性質に顕著な変化が起きる温度として大まかに定義できる。Ｔｇはポリマー構造が、加熱すると「ゴム状」に、冷却すると「ガラス状」に変わる温度である。Ｔｇはいわゆる二次転移、すなわち熱容量の変化は伴うが、潜熱を有しない熱転移と見なすことができる。
【０００４】
チューインガム業界の従来技術によれば、たとえば特許文献１および特許文献２に開示されているようにチューインガムのガラス転移温度が約３７℃を下回るようにするために、多大の努力がなされてきた。言い換えると、チューインガムユーザーがチューインガムを咀嚼したり、口の中で事実上暖めたときにチューインガムの状態がガラス転移温度より低い温度からガラス転移温度より高い温度に変化できるようにすべきである。
【０００５】
一方、チューインガム一般に適用されることであり、たとえば特許文献３に開示されていることであるが、チューインガムのガラス転移温度は通常予測される貯蔵温度、すなわち１０℃〜１２℃より著しく低くすべきではない。この理由のために、ブロッキングを抑えるために、起こりうる上昇を和らげるための著しい努力がなされてきた。そのような輸送温度および貯蔵温度は費用効率が悪いといわれている。そのような温度は、ある地域への輸送あるいはある地域からの輸送の際には事実上実現不可能な場合もある。したがって、特許文献３には、冷時の流動が起きると別々のガムベースのペレットまたはスラブが結合したり融合したりして個々のスラブまたはペレットをコンテナまたはカートンから引き離すことができなくなると明記されている。ペレット化した、あるいはスラブ状に注型したガムベースはガラス転移温度以上の温度で貯蔵、輸送すると型崩れする可能性がある。重力の影響で、これらのスラブまたはペレットは、他のペレットまたはスラブと塊になったり、凝集したりする。
【０００６】
かかる要求は特許文献１および特許文献２のいずれにも反映されており、それら文献中には比較的ガラス転移温度の高い単一のポリマーを含有する生分解性チューインガムが開示されている。
【０００７】
しかし、従来技術の生分解性チューインガムの欠点は、その生分解性エラストマーのポリマーが本来的に従来のエラストマーとは違う挙動をするということにある。従来技術では、これらの性質の違いを、得られるチューインガムのガラス転移温度を、望ましい性質を与えると期待される約３７℃以下の温度に厳密に保つことに焦点を当てて対処してきた。
しかし、上述したようなチューインガムの欠点は最終的に得られる食感が従来のチューインガムとは異なることがあるいうことである。
【特許文献１】ＷＯ００／１９８３７
【特許文献２】米国特許第５，６７２，３６７号
【特許文献３】米国特許第５，５２３，０９８号
【特許文献４】米国特許第６，１５３，２３１号
【特許文献５】ＷＯ００／２５５９８
【発明の開示】
【発明が解決しようとする課題】
【０００８】
本発明の目的は従来のチューインガムと同等の食感を示す生分解性チューインガムを得ることである。
本発明の他の目的は、通常の流通条件または少なくとも実質的に従来のチューインガムの流通条件で実際に運送、配布でき、かつチューインガムにしたときに許容される食感を示す生分解性チューインガムを提供することである。
【課題を解決するための手段】
【０００９】
本発明は、少なくとも２種の異なる生分解性ポリマーを含有するチューインガムに関するものであり、ここで該生分解性ポリマーの少なくとも１種はポリエステルポリマーを含む。
本発明によれば、少なくとも２種の異なる生分解性ポリマーを含有するチューインガムは、例えば軟化剤の添加前に改善された食感を示す。色々な予想や先行技術の開示に反して、たとえばガムベースまたは最終的なガム中の生分解性チューインガムポリマーを混ぜ合わせた時点で所望のチューインガムの食感特性が実際に得られる可能性があることが分かった。
【００１０】
生分解性ポリマーを実際に、例えば少なくとも１種の生分解性エラストマーと少なくとも１種の生分解性合成樹脂代替物とで、適当なポリマーガムベースに配合することができるという事実が、完全に生分解性のチューインガムを提供できる可能性を促進するのである。
【００１１】
本発明の一実施形態によれば、チューインガムは、一定のあるいはある所望の放出プロフィールを長時間にわたって可能にするために、異なる複数種の生分解性ポリマーを含有するのが好ましい。
本発明の一実施形態によれば、生分解性ポリマーをベースにして作ったチューインガムは、従来のベースで作られたチューインガムの場合に比べて、香料、活性成分または例えば甘味料の放出特性が改良されるということが分かった。具体的には、異なる複数種の生分解性ポリマーを用いた結果、典型的には、完全咀嚼状態において従来のチューインガムと比べて、非常に異なる放出特性が得られることがはっきりした。
【００１２】
さらに、本発明によれば、所望の放出プロフィールを得るために、異なる放出プロフィールをある程度実際にうまく設定することが可能であることが明らかとなった。
本発明の一実施形態においては、前記の少なくとも２種の異なる生分解性ポリマーのうち少なくとも１種は、少なくとも１種の生分解性エラストマーを含んでおり、前記の少なくとも２種の異なる生分解性ポリマーのうち少なくとも１種は、少なくとも１種の生分解性エラストマー可塑剤を含有しており、この生分解性可塑剤は少なくとも１種の生分解性ポリマーを含有する。
【００１３】
本発明の好ましい実施形態によれば、生分解性ポリマー可塑剤を、べとつきのなさ(non-tack)を達成しつつ、エラストマーと組み合わせることが実際に可能であることが分かった。さらに、生分解性の可塑剤をチューインガムまたはガムベースに混入することによって改良された食感が得られることが分かった。
さらに重要なチューインガムの特性も従来の生分解性の単一または２元のエラストマー系に比べて向上する。
【００１４】
エラストマー可塑剤の用語は当技術分野ではしばしば機能的に合成樹脂または天然樹脂のことを指す。したがって、本発明を記述するのに使用する用語によれば、特定の名称を付された種類の樹脂について言及するのでない限り、樹脂という用語は広くエラストマーの可塑化機能のことを指す場合がある。
【００１５】
本発明の一実施形態においては、前記の少なくとも２種の異なる生分解性ポリマーのうち少なくとも１種は、少なくとも１種のアルコールまたはその誘導体と少なくとも１種の酸またはその誘導体との反応により製造されたポリエステルを含んでいる。
【００１６】
本発明の好ましい一実施形態によれば、ポリマーのうち少なくとも１種は、少なくとも１種のアルコールと少なくとも１種の酸との反応により製造される。このタイプのポリマーはチューインガムまたはガムベースに使用する場合、加工の面でも最終的に得られる食感の面でも優れた特性を示す。
本発明の一実施形態において、前記アルコール誘導体はアルコールのエステルを含んでいる。
【００１７】
アルコール誘導体の例としてはトリアセチン、グリセリンパルミチン酸エステル、グリセリンセバシン酸エステル、グリセリンアジピン酸エステル、トリプロピオニンなどが含まれるがこれらに限定されない。たとえばモノヒドロキシアルコールを使用して末端封鎖を行ってもよいが通常はポリオールの誘導体が好ましい。
【００１８】
本発明の実施形態において、前記酸誘導体はカルボン酸エステル、カルボン酸無水物またはカルボン酸ハロゲン化物を含む。
多官能性の酸のエステルのエステル交換を含むポリ縮合が、しばしば好ましい方法である。例えば、テレフタル酸のジメチルエステルをテレフタル酸自体の替わりとして使用することができる。その場合、水ではなくてメタノールが脱離するが、メタノールの方が水よりも容易に追い出すことができる。
【００１９】
本発明の一実施形態においては、前記酸誘導体には酸のメチルエステルが含まれる。
本発明の一実施形態においては、前記アルコールまたはその誘導体にはポリオールが含まれる。
ポリオールすなわち多価アルコールを使用するいくつかの機能の一つは、モノマー鎖の枝分かれをもたらすことである。
【００２０】
本発明の一実施形態においては、前記酸またはその誘導体には多官能性カルボン酸が含まれる。
本発明の一実施形態においては、少なくとも１種のアルコールまたはその誘導体と、少なくとも１種の酸またはその誘導体との反応により生成される、前記の少なくとも１種の生分解性ポリマーは、１．１〜２０、好ましくは１．３〜１２のＰＤを有する。
【００２１】
本発明の好ましい一実施形態によれば、特に弾性度が高いことが望ましいエラストマーに関しては、ＰＤは、比較的高い範囲にある。ＰＤは多分散性を指す。本明細書においては、ＰＤは分子量を考慮して調節してもよいことに留意すべきである。ポリマーの分子量Ｍｎが比較的低いことは比較的ＰＤが大きいことで相殺され、逆もまた成り立つ。
【００２２】
本発明の一実施形態においては、前記の少なくとも２種の異なる生分解性ポリマーのうち少なくとも１種は少なくとも１種の環状エステルの重合によって得られるポリエステルを含む。
本発明の好ましい一実施形態によれば、少なくとも１種の環状エステルの重合によって得られる前記ポリエステルは、普通その重合は開環を伴うので全くか、あるいは少ししか芳香族基を含有しない。したがって、そのようなポリマーは通常は脂肪族であり、加水分解し易い結合を持っており、生分解性の度合いが大きい。
【００２３】
本発明の一実施形態においては、少なくとも１種の環状エステルの重合によって得られる前記ポリエステルの少なくとも一部は乳酸、グリコール酸などのα−ヒドロキシ酸に由来する
本発明の一実施形態によれば、使用するポリエステルポリマーのうち少なくとも１種は、乳酸、グリコール酸などのα−ヒドロキシ酸に由来する。得られたエステル結合は、その化学構造故に、非常に加水分解し易く、これら酸は天然の代謝産物なので、そのエステルは多種多様な酵素分解機構、人体、動物体、バクテリアの影響を受け易い。
【００２４】
本発明の一実施形態においては、少なくとも１種の環状エステルの重合によって得られた前記ポリエステルは、少なくとも一部はα−ヒドロキシ酸に由来しており、得られたポリエステルは少なくとも２０モル％のα−ヒドロキシ酸単位、好ましくは少なくとも５０モル％のα−ヒドロキシ酸単位、最も好ましくは少なくとも８０モル％α−ヒドロキシ酸単位を含む。
【００２５】
本発明の好ましい一実施形態によれば、チューインガムは、α−ヒドロキシ酸、たとえば乳酸単位を９０モル％以上含むエラストマーの可塑剤を含む。
本発明の一実施形態においては、少なくとも２種以上の環状エステルは、グリコリド、ラクチド、ラクトン、環状カーボネートまたはそれらの混合物よりなる群から選ばれる。
【００２６】
本発明の一実施形態においては、ラクトンモノマーはε−カプロラクトン、δ−バレロラクトン、γ−ブチロラクトン、およびβ−プロピオラクトンよりなる群から選ばれる。これには、２個の置換基が同一炭素原子に付いた化合物を含めて、カルボニル以外の環中の炭素原子において１個または複数のアルキルまたはアリール置換基で置換された、ε−カプロラクトン誘導体、δ−バレロラクトン誘導体、γ−ブチロラクトン誘導体、またはβ−プロピオラクトン誘導体が含まれる。
【００２７】
本発明の一実施形態においては、カーボネートモノマーはトリメチレンカーボネート、５−アルキル−１，３−ジオキサン−２−オン、５，５−ジアルキル−１，３−ジオキサン−２−オン、５−アルキル−５−アルキルオキシカルボニル−１，３−ジオキサン−２−オン、エチレンカーボネート、３−エチル−３ヒドロキシメチルプロピレンカーボネート、トリメチロールプロパンモノカーボネート、４，６−ジメチル−１，３−プロピレンカーボネート、２，２−ジメチルトリメチレンカーボネート、および１，３−ジオキセパン−２−オンおよびそれらの混合物よりなる群から選ばれる。
【００２８】
本発明の一実施形態においては、環状エステルモノマーの重合によって得られる環状エステルのポリマーおよびそのコポリマーは、限定するものではないが以下のものを含む：ポリ（Ｌ−ラクチド）；ポリ（Ｄ−ラクチド）；ポリ（Ｄ、Ｌ−ラクチド）；ポリ（メソ  ラクチド）；ポリ（グリコリド）；ポリ（トリメチレンカーボネート）；ポリ（ε−カプロラクトン）；ポリ（Ｌ−ラクチド−ｃｏ−Ｄ、Ｌ−ラクチド）；ポリ（Ｌ−ラクチド−ｃｏ−メソ−ラクチド）；ポリ（Ｌ−ラクチド−ｃｏ−グリコリド）；ポリ（Ｌ−ラクチド−ｃｏ−トリメチレンカーボネート）；ポリ（Ｌ−ラクチド−ｃｏ−ε−カプロラクトン）；ポリ（Ｄ、Ｌ−ラクチド−ｃｏ−メソ−ラクチド）；ポリ（Ｄ、Ｌ−ラクチド−ｃｏ−グリコリド）；ポリ（Ｄ、Ｌ−ラクチド−ｃｏ−トリメチレンカーボネート）；ポリ（Ｄ、Ｌ−ラクチド−ｃｏ−ε−カプロラクトン）；ポリ（メソ−ラクチド−ｃｏ−グリコリド）；ポリ（メソ−ラクチド−ｃｏ−トリメチレンカーボネート）；ポリ（メソ−ラクチド−ｃｏ−ε−カプロラクトン）；ポリ（グリコリド−ｃｏトリメチレンカーボネート）；ポリ（グリコリド−ｃｏ−ε−カプロラクトン）。
【００２９】
本発明の一実施形態においては少なくとも１種の環状エステルの重合によって得られる前記ポリエステルはＰＤが１．１〜１５であり、１．３〜９が好ましい。
本発明の好ましい一実施形態によれば、特に弾性度が高いことが望ましいエラストマーに関しては、ＰＤは、比較的高い範囲にある。本明細書においては、ＰＤは分子量を考慮して調節してもよいことに留意すべきである。比較的ポリマーの分子量Ｍｎが低いことは比較的ＰＤが大きいことで相殺されるし、その逆もまた成り立つ。
【００３０】
本発明の一実施形態においては、前記生分解性エラストマーのうち少なくとも１種は、少なくとも１種のアルコールまたはその誘導体と、少なくとも１種の酸またはその誘導体との反応により製造された前記ポリエステルを含んでいる。
【００３１】
本発明の一実施形態によれば、少なくとも１種のアルコールまたはその誘導体と少なくとも１種の酸またはその誘導体との反応により製造されたポリエステルは、たとえば着香料などのチューインガム成分の長期の放出に関して優れた放出性を持っている。
本発明の一実施形態においては、前記エラストマーはテレフタル酸、フタル酸、アジピン酸またはそれらの組合せから選択された少なくとも１種の酸と、ジエチレンジオールおよび１，４−ブチレンジオールまたはそれらの組合せから選択された少なくとも１種のアルコールとの反応により生成される。
【００３２】
本発明の一実施形態においては、少なくとも１種のアルコールまたはその誘導体と少なくとも１種の酸またはその誘導体との反応により生成される前記の少なくとも１種の生分解性エラストマーの分子量は１００００〜２５００００ｇ／モル（Ｍｎ）であり、２００００〜１５００００ｇ／モル（Ｍｎ）が好ましい。
【００３３】
本発明の一実施形態においては、前記生分解性エラストマー可塑剤の少なくとも１種は、少なくとも１種のアルコールまたはその誘導体と少なくとも１種の酸またはその誘導体との反応により製造された前記ポリエステルを含む。
本発明の一実施形態においては、前記樹脂は、テレフタル酸、コハク酸、マロン酸およびアジピン酸またはその組合せから選択された少なくとも１種の酸とエチレンジオール、ジエチレンジオールまたは１，４−ブチレンジオールおよびその組合せから選択された少なくとも１種のアルコールとの反応により生成される。
【００３４】
本発明の一実施形態においては、少なくとも１種のアルコールまたはその誘導体と少なくとも１種の酸またはその誘導体との反応により製造された前記の少なくとも１種の生分解性エラストマー可塑剤は、分子量が５００〜１９０００ｇ／モル（Ｍｎ）であり、１５００〜９０００ｇ／モル（Ｍｎ）が好ましい。
【００３５】
本発明の一実施形態においては、前記生分解性エラストマーのうち少なくとも１種は少なくとも１種の環状エステルの重合によって得られる前記ポリエステルを含む。
本発明の一実施形態においては、前記生分解性エラストマーの分子量は１００００〜１００００００ｇ／モル（Ｍｎ）の範囲にあり、３００００〜２５００００ｇ／モル（Ｍｎ）の範囲が好ましい。
【００３６】
本発明の一実施形態においては、前記生分解性エラストマー可塑剤のうち少なくとも１種は、少なくとも１種の環状エステルの重合によって得られる前記ポリエステルを含んでいる。
本発明の一実施形態においては、前記チューインガムは、少なくとも１種の環状エステルの重合によって得られた前記ポリエステル少なくとも１種を含む少なくとも１種のエラストマー可塑剤、および少なくとも１種のアルコールまたはその誘導体と少なくとも１種の酸またはその誘導体との反応により製造された前記ポリエステル少なくとも１種を含む少なくとも１種のエラストマーを含む。
【００３７】
２つのタイプのポリマーを一緒に混合することの利点は、エラストマー可塑剤として使用される生分解性ポリマーによる高度な分解性が、添加する軟化剤などに対する強さ、食感、放出性および加工性に関する生分解性エラストマーの好都合な特性と結び合わされることである。
本発明の一実施形態においては、少なくとも２種の異なるポリマーは親水性である。
ポリマーの親水性挙動の程度はポリマーによって非常に著しく異なることに留意されたい。しかし、生分解性ポリマーは従来のポリマーよりも親水性であるのが一般的である。
典型的な生分解性ポリマーは比較的親水性である。
【００３８】
本発明の一実施形態においては、その少なくとも２種の異なるポリマー間の分子量の差は少なくともＭｎで１０００ｇ／モルである。
本発明の好ましい一実施形態によれば、所望の食感特性を得るためには、使用される異なるポリマーの各分子量は、ある程度、好ましくは少なくとも１０００ｇ／モル（Ｍｎ）異なるべきである。分子量が近すぎると、可塑化されるポリマーに対する可塑化ポリマーの可塑化効果は明らかに減少する。
【００３９】
使用する生分解性ポリマー間の分子量の差が比較的大きい場合、食感およびたとえばチューインガムの放出の両方の面で調整できる大きな可能性が得られた。
従来技術によれば、生分解性チューインガムの分野で従来のチューインガムの食感特性と同程度の食感特性を持ったチューインガムを提供するためのいくつかの試みがなされてきた。たとえば特許文献４によって、生分解性エラストマーをベースとして作られるチューインガムは、好ましくは、従来の可塑剤によって生じる悩ましいべとつきを排除することによって、エラストマーをベースに作るべきであることが認識されてきた。本発明の一実施形態によれば、生分解性チューインガムの所望の食感は、もしある特性に関して、最終的なガムベースまたはチューインガムを混合した後でもポリエステルの特性が実質的に保持されるならば、生分解性ポリエステル可塑剤による生分解性ポリエステルエラストマーの可塑化によって有利に得られる。この捉え方は、本発明の一実施形態によれば、Ｔｇに関しては特に重要である。そこで多成分系においても個々のポリエステルのＴｇが保持され、したがって冷時流動特性に関して所望の多機能性を有する多ポリマー系が得られることもあるということが確かめられた。こうして、たとえば２種の異なるポリエステルを混合してガムベースまたはチューインガムにする場合、両方のポリマーのＴｇは実質的に変わらないことが見い出された。
【００４０】
本発明の一実施形態においては、少なくとも２種の異なるポリマー間の分子量の差は少なくとも２００００ｇ／モル（Ｍｎ）、ないし少なくとも５００００ｇ／モル（Ｍｎ）である。
発明の一実施形態においては、前記生分解性可塑剤の分子量は５００〜１９０００ｇ／モルの範囲であり、１５００〜９０００ｇ／モル（Ｍｎ）の範囲が好ましい。
本発明の一実施形態においては、前記の少なくとも２種の異なる各生分解性ポリマーは異なるガラス転移温度Ｔｇを有している。
【００４１】
本発明の一実施形態によれば、異なるガラス転移温度を有する２種の生分解性ポリマーを使用すると、従来のチューインガムと同等の食感を有する生分解性チューインガムが得られることが分かった。換言すると、使用する生分解性ポリマーは、ガラス転移温度に関して少なくとも２つの異なる特性を持ったハイブリッドポリマーのガムベースまたはチューインガムを形成する。
【００４２】
本発明の一実施形態によれば、使用する生分解性ポリマーのうち少なくとも１種はガムベースまたは最終的なチューインガムの冷時流動を抑えるのに使用され、他のポリマーのうち少なくとも１種は食感に関する所望のチューインガム特性を得るのに使用することができる。
すなわち、本発明によれば、チューインガムに使用する生分解性ポリマーに関して期待される要求は、本発明によるポリマーをさらに使用すれば良好に満たされることが分かった。
【００４３】
したがって、本発明の一実施形態によれば、予期に反して、冷時流動に関して最終生成物の輸送を容易にするという重大な問題点さえ、少なくとも１種の安定化用生分解性ポリマー、たとえば比較的高ガラス転移温度の生分解性ポリマーを、安定化用ポリマーとは別のガラス転移温度の生分解性ポリマーとさらに混合するという手段で解決できる。典型的には、混合する少なくとも１種のさらなる生分解性ポリマーは、例えば比較的ガラス転移温度の低いエラストマーから選択してもよい。
【００４４】
さらに、本発明の一実施形態によれば、生分解性ポリマーは、ガムベースまたはチューインガム組成物に組み込むと従来のポリマーに比べて反応し易いことが分かり、また軟化剤に対する弱さは異なるガラス転移温度を有する少なくとも２種のポリマーの食感改良混合物を使用すると補償し得ることも分かった。したがって、単一Ｔｇのポリマーブレンドのチューインガムに比べて食感が改良されるということから、構造を弱化する軟化剤に対する必要性は低くなる可能性がある。
【００４５】
本発明の一実施形態においては、前記の少なくとも２種の異なる各生分解性ポリマーは異なるガラス転移温度Ｔｇを有する。
本発明によれば、使用する各生分解性ポリマーのうち少なくとも１種はガムベースまたは最終的なチューインガムの冷時流動を緩和するために使用してもよく、また他の少なくとも１種は食感に関して所望のチューインガム特性を得るために使用してもよい
【００４６】
流動性を緩和するために使用するポリマーのガラス転移温度は比較的高い方が好ましいのに対して、良い食感を提供するためのもう一方のポリマーは、ガラス転移温度が比較的低く、典型的には室温よりも実質的に低いのが好ましい。
本発明によれば、混合したチューインガムエラストマーおよびエラストマー溶媒が少なくとも２つのＴｇを含む場合に所望の食感特性が得られることが分かった。
【００４７】
本発明の一実施形態においては、使用する生分解性ポリマーの少なくとも１種、好ましくは可塑剤は、少なくとも＋１℃、好ましくは少なくとも＋１０℃、さらに好ましくは少なくとも＋２０℃のガラス転移温度を有する。
本発明の一実施形態においては、少なくとも２種の異なる生分解性ポリマーのうち少なくとも１種はガラス転移温度が０℃よりも低く、−３０℃よりも低いのが好ましく、−５０℃より低いのがさらに好ましい。
本発明の一実施形態において、得られるチューインガムは少なくとも２種の異なるガラス転移温度Ｔｇを有する。
【００４８】
本発明の有利な一実施形態によれば、本発明に従って調製されたガムベースまたはチューインガムは、２つの異なるガラス転移温度を有し、そのため少なくとも２種の異なる生分解性ポリマーは完全溶解によって完全には混じり合わず、少なくとも２種のポリマーの両方の特性を持ったポリマーの混合物の特徴を有するポリマー系の特徴を示す。かくて、得られるチューインガムの有利な特性がとりわけ食感に関して得られた。
【００４９】
本発明の一実施形態においては、チューインガムは、０℃より低いガラス転移温度Ｔｇを有する少なくとも１種の生分解性エラストマーと、０℃を超えるガラス転移温度Ｔｇを有する少なくとも１種の生分解性可塑剤とを含む。
【００５０】
本発明の一実施形態においては、前記チューインガムは、少なくとも１種の生分解性エラストマーをチューインガムの約０．５〜約７０重量％の量で、少なくとも１種の生分解性可塑剤をチューインガムの約０．５〜約７０重量％の量で、また軟化剤、甘味料、着香料、活性成分およびフィラーからなる群より選ばれた少なくとも１種のチューインガム成分をチューインガムの約２〜約８０重量％の量で含む。
【００５１】
本発明の一実施形態においては、チューインガムに含有される生分解性ポリマーは全体で、チューインガムポリマーの少なくとも２５％、好ましくは少なくとも５０％を占める。
本発明の一実施形態においては、チューインガムに含有される生分解性ポリマーは全体で、チューインガムポリマーの少なくとも８０％、好ましくは少なくとも９０％を占める。
本発明の一実施形態においては、チューインガムは、実質的に非生分解性ポリマーを含有しない。
【００５２】
チューインガムは非生分解性ポリマーを含有しないことが好ましい。
本発明の一実施形態においては、前記チューインガム成分は香料を含む。
本発明の一実施形態においては、前記チューインガムは香料をチューインガムの全重量に基づき０．０１〜約３０重量％の量で、好ましくは前記チューインガムは香料をチューインガムの全重量に基づき０．２〜約４重量％の量で含む。
【００５３】
本発明の一実施形態においては、前記チューインガム成分は甘味料を含む。
本発明の一実施形態においては、チューインガムはバルク甘味料をチューインガムの約５〜約９５重量％、さらに典型的にはチューインガムの約２０〜約８０重量％の量で含む。
本発明の一実施形態においては、チューインガムは、高度甘味料をチューインガムの約０〜約３重量％、さらに典型的にはチューインガムの約０．０５〜約０．５重量％の量で含む。
【００５４】
本発明の一実施形態においては、チューインガムは、少なくとも１種の軟化剤をチューインガムの約０〜約１８重量％、さらに典型的にはチューインガムの約０〜約１２重量％の量で含む。
本発明の一実施形態においては、前記チューインガム成分は活性成分を含む。
本発明の一実施形態においては、チューインガムは、フィラーをチューインガムの約０〜約５０重量％、好ましくはチューインガム約１０〜約４０重量％の量で含む。
本発明の一実施形態においては、チューインガムは、少なくとも１種の着色料を含む。
本発明の一実施形態においては、チューインガムは外部コーティングでコーティングされる。
【００５５】
本発明の一実施形態によれば、前記チューインガムは従来のチューインガムポリマーおよび／またはエラストマー可塑剤を含む。
本発明の一実施形態によれば、前記の少なくとも１種の生分解性ポリマーはチューインガムポリマーの少なくとも５％を占める。
以下に図面を参照して本発明について説明する。
【発明を実施するための最良の形態】
【００５６】
別途指定しない限り、本明細書においては「分子量」は数平均分子量（Ｍｎ）を意味する。略号ＰＤは多分散性を表す。
ガラス転移温度はたとえば示差走査熱量計（ＤＳＣ：Ｄｉｆｆｅｒｅｎｔｉａｌ  ｓｃａｎｎｉｎｇ  ｃａｌｏｒｉｍｅｔｒｙ）によって測定することができる。ＤＳＣは一般にポリマーの熱転移の測定および研究に適用することができ、具体的にはこの技術は物質の二次転移、すなわち熱容量の変化を伴うが、潜熱を持たない熱転移の測定に適用することができる。ガラス転移は二次転移である。
【００５７】
一般的に、詳細な説明中の以下の例において２種の異なるタイプのポリマーをポリエステルタイプｌおよびポリエステルタイプ２と表すことがある。ポリエステルタイプ１は一般に少なくとも１種のアルコールまたはその誘導体と少なくとも１種の酸またはその誘導体との反応により製造されたポリエステルを表す。このタイプのポリエステルポリマーのさらなる規格は本明細書および特許請求の範囲で与えられる。ポリエステルタイプ２は一般に少なくとも１種の環状エステルの重合によって得られたポリエステルポリマーを表す。このタイプのポリエステルポリマーのさらなる規格は本明細書および特許請求の範囲で与えられる。
【００５８】
本出願においては、環境分解性または生分解性ポリマー化合物という用語は、チューインガムが捨てられた後、物理的、化学的および／または生物学的分解を行うことができ、それによって、捨てられたチューインガムのカスが捨てられた場所から容易にはがすことができるようになる、あるいはもはやチューインガムの残骸であるとは認識できないような塊または粒にまで崩壊するようなチューインガムベース成分を指す。そういった分解性ポリマーの分解または崩壊は、温度、光、水分などの物理的因子、ｐＨ変化またはポリマーを分解できる酵素の作用によって引き起こされる加水分解などの化学的因子によってもたらされる、あるいは引き起こされる。他の有用な実施形態においては、ガムベースのポリマー成分はすべて環境分解性または生分解性ポリマーである。
【００５９】
究極の分解生成物は、二酸化炭素、メタンおよび水であるのが好ましい。
本発明による生分解性の好ましい定義によれば、生分解性とは、自然環境に曝されたり、生体内に置かれたりすると、酵素的または微生物的プロセスで反応し、しばしば加水分解などの純粋に化学的なプロセスと組み合わされて、より単純な化合物を、そして究極的には二酸化炭素、窒素酸化物、メタン、水を形成するような、ある種の有機分子の性質である。
【００６０】
したがって、本発明のガムベースに使用できる環境分解性または生分解性チューインガムベースポリマーの適当な追加例には、分解性のポリエステル、ポリ（エステル−カーボネート）、ポリカーボネート、ポリエステルアミド、ポリペプチド、ポリリジンなどのアミノ酸のホモポリマーや、たとえばゼイン加水分解物を含めたタンパク質加水分解物などのそれらの誘導体を含めたタンパク質が含まれる。特に有用なこのタイプの化合物には１種または複数の環状エステルたとえばラクチド、グリコリド、トリメチレンカーボネート、δ−バレロラクトン、β−プロピオラクトンおよびε−カプロラクトンの重合によって得られるポリエステルポリマー、ならびに鎖状ポリ酸とポリオールの混合物たとえば、アジピン酸とジエチレングリコールの重縮合によって得られるポリエステルが含まれる。６−ヒドロキシカプロン酸などのヒドロキシカルボン酸もポリエステルを形成するのに使用することができ、またはそれらはポリ酸およびポリオールの混合物と合わせて使用してもよい。そのような分解性ポリマーは、ホモポリマーであってもよく、グラフトポリマーおよびブロックポリマーを含めたコポリマーまたはターポリマーであってもよい。
【実施例１】
【００６１】
ポリエステルタイプ２  樹脂の調製
ガラス製攪拌シャフトおよびテフロン（登録商標）製攪拌羽根および底部抜き出し口を備えた円筒状のガラス製の、ジャケット付きの１０Ｌパイロット反応器を使用して樹脂サンプルを生成する。１３０℃で一定に保持したシリコンオイルを外部ジャケットに通して循環して反応器内容物を加熱する。ε−カプロラクトン（３５８．８７ｇ、３．１４５モル）および１,２プロピレングリコール（７９．８７ｇ、１．０５０モル）を触媒としてのオクチル酸第一錫（１．７９ｇ、４．４２×１０−３モル）と共に反応器に仕込み、１３０℃で約３０分間反応した。次いで溶融したＤ，Ｌ−ラクチド（４．８７７ｋｇ、３３．８４モル）を加え、反応を約２時間継続した。終了後、底部抜き出し口を開けて、溶融したポリマーをテフロン（登録商標）で裏打ちした缶に抜き出す。
生成物の分析の結果は以下の通りである。：Ｍｎ＝６，０００ｇ／モルおよびＭｗ＝７，０００ｇ／モル（オンラインＭＡＬＬＳ検出器付きゲルパーミュエーションクロマトグラフィー）、Ｔｇ＝２５〜３０℃（ＤＳＣ（示差走査熱量計）、加熱速度１０℃／分）
【実施例２】
【００６２】
ポリエステルタイプ１  樹脂の調製
投入式攪拌機、窒素ガス導入管、温度計、およびメタノール除去のための蒸留ヘッドを装着した５００ｍＬ樹脂製釜を使用して樹脂（エラストマー溶媒）サンプルを生成する。その釜に１２６．２２ｇ（０．６５モル）のテレフタル酸ジメチル、５１．１５ｇ（０．３５．モル）のコハク酸ジメチルエステル、６４．２７ｇ（１．０３６モル）のエチレングリコールおよび０．６ｇの酢酸カルシウム一水和物を仕込む。窒素雰囲気で、混合物を攪拌しながらゆっくりとすべての成分が溶融するまで（１２０〜１４０℃）加熱する。加熱と攪拌を続けながらメタノールを連続的に蒸留する。温度を１５０〜２００℃の範囲でメタノールの発生がやむまでゆっくりと上げる。加熱を停止し、内容物を約１００℃まで放冷する。反応器の蓋をはずし、溶融したポリマーを注意深く受け容器に注ぐ。
生成物の分析の結果は以下の通りである：Ｍｎ＝５，０００ｇ／モルおよびＭｗ＝１０，０００ｇ／モル（オンラインＭＡＬＬＳ検出器付きゲルパーミュエーションクロマトグラフィー）、Ｔｇ＝−３０℃（ＤＳＣ、加熱速度１０℃／分）。
【実施例３】
【００６３】
ポリエステルタイプ２  エラストマーの調製
乾燥したＮ２雰囲気のグローブボックス中で以下のようにしてエラストマーサンプルを合成する。投入式機械式攪拌機付きの５００ｍＬの樹脂製ビーカーに、乾燥Ｎ２ガスでパージしながら０．７３ｇの１，２−プロパンジオール（２２．０％（ｗ／ｖ）塩化メチレン溶液３．３ｍＬ）、および０．１５２ｇのＳｎ（Ｏｃｔ）２（４．２７％（ｗ／ｖ）塩化メチレン溶液３．５６ｍＬ）を仕込む。１５分間Ｎ２パージして塩化メチレンを蒸発させる。次いでε−カプロラクトン（３００ｇ、２．６３モル）、およびδ−バレロラクトン（２１５ｇ、２．１５モル）を加える。その樹脂製のビーカーを１３０℃で一定温度にしたオイルバスに浸漬し、１４時間攪拌した。次にそのビーカーをオイルバスから出し、室温で放冷する。固体の、弾性生成物をナイフで小出しし、プラスチック製容器に入れる。
生成物の分析の結果は以下の通りである。：Ｍｎ＝６０，０００ｇ／モルおよびＭｗ＝９０，０００ｇ／モル（オンラインＭＡＬＬＳ検出器付きゲルパーミュエーションクロマトグラフィー）、Ｔｇ＝−７０℃（ＤＳＣ、加熱速度１０℃／分）
【実施例４】
【００６４】
ポリエステルタイプ１  エラストマーの調製
投入式攪拌機、窒素ガス導入管、温度計、およびメタノール除去のための蒸留ヘッドを装着した５００ｍＬ樹脂釜を使用してエラストマーサンプルを生成する。その釜に８３．５０ｇ（０．４３モル）のテレフタル酸ジメチル、９９．２９ｇ（０．５７モル）のアジピン酸ジメチルエステル、１０６．６０ｇ（１．００５モル）のジエチレングリコールおよび０．６ｇの酢酸カルシウム一水和物を仕込む。窒素雰囲気で、混合物を攪拌しながらゆっくりとすべての成分が溶融するまで（１２０〜１４０℃）加熱する。加熱と攪拌を続けながらメタノールを連続的に蒸留する。温度を１５０〜２００℃の範囲でメタノールの発生がやむまでゆっくりと上げる。加熱を停止し、内容物を約１００℃まで放冷する。反応器の蓋をはずし、溶融したポリマーを注意深く受け容器に注ぐ。
【００６５】
生成物の分析の結果は以下の通りである。：Ｍｎ＝４０，０００ｇ／モルおよびＭｗ＝１９０，０００ｇ／モル（オンラインＭＡＬＬＳ検出器付きゲルパーミュエーションクロマトグラフィー）、Ｔｇ＝−３０℃（ＤＳＣ、加熱速度１０℃／分）
ポリエステルタイプ１に関する実施例２および実施例４に関して、このタイプのポリマーは、一般的に本発明の範囲内で２官能性、３官能性または多官能性アルコールまたはそれらのエステルと２官能性、３官能性または多官能性の脂肪族または芳香族カルボン酸またはそれらのエステルとのステップ成長重合によって調製する。同様に、ヒドロキシ酸または多官能性カルボン酸の酸無水物および酸ハロゲン化物もモノマーとして使用できる。重合は直接ポリエステル化またはトランスエステル化を含み、触媒を用いてもよい。分岐したモノマーを使用するとポリエステルポリマーの結晶性が低下する。鎖中の非類似モノマー単位を混合しても結晶性が低下する。反応および生成ポリマーの分子量を調節するために、単官能性アルコールまたは単官能性酸を加えることにより、および／または酸基とアルコール基またはどちらかの誘導体を化学量論的に不均衡な割合で使用することにより、ポリマー鎖を停止することが可能である。また長鎖脂肪族カルボン酸または芳香族モノカルボン酸の添加をポリマーの分岐度の調節に使用したり、逆に分岐を作るために多価モノマーを使用することもできる。さらに、重合に引き続き単官能性化合物を遊離のヒドロキシルおよびカルボキシル基の末端処理のために使用してもよい。
【００６６】
一般的に、多官能性カルボン酸は重縮合反応媒体に非常に限られた溶解度しかない高融点の固体である。この限界を克服するために、多官能性カルボン酸のエステルまたは無水物を使用することがよくある。カルボン酸または無水物を含む重縮合は縮合物として水を生成するが、水を留去するには高温を必要とする。したがって多官能性酸のエステルのトランスエステル化を伴う重縮合が好ましい方法であることがしばしばある。たとえば、テレフタル酸の酸そのものの替わりにテレフタル酸のジメチルエステルを使用してもよい。この場合、水ではなくてメタノールが縮合し、メタノールは水よりも容易に留去できる。通常、反応はバルク（無溶媒）で行い、副生成物を除去し、反応を完結させるために高温度および真空が使用される。エステルまたは無水物に加えて、ある環境ではカルボン酸のハロゲン化物も使用してよい。
【００６７】
通常、ポリエステルタイプ１の調製には、好ましい多官能性カルボン酸またはその誘導体は、飽和または不飽和の脂肪族または芳香族のいずれかで２〜１００個の炭素原子、より好ましくは４〜１８個の炭素原子を含む。ポリエステルタイプ１の重合において、そのままあるいはその誘導体として使用することのできるカルボン酸の適用可能な例としては、蓚酸、マロン酸、クエン酸、コハク酸、リンゴ酸、酒石酸、フマル酸、マレイン酸、グルタル酸、グルタミン酸、アジピン酸、グルカル酸、ピメリン酸、スベリン酸、アゼライン酸、セバチン酸、ドデカン二酸、などのような脂肪族多官能性カルボン酸、およびシクロプロパンジカルボン酸、シクロブタンジカルボン酸、シクロヘキサンジカルボン酸などのような環状脂肪族多官能性カルボン酸、およびテレフタル酸、イソフタル酸、フタル酸、トリメリット酸、ピロメリット酸、ナフタレン１，４−ジカルボン酸、ナフタレン２，３−ジカルボン酸、ナフタレン２，６−ジカルボン酸もしくは類似物のような芳香族多官能性カルボン酸が含まれる。説明のためであって、限定するものではないが、カルボン酸誘導体のいくつかの例には、３−ヒドロキシプロピオン酸および６−ヒドロキシカプロン酸のようなヒドロキシ酸、および酸無水物、酸ハロゲン化物または酸のエステル、たとえば既に述べた酸に対応するジメチルエステルまたはジエチルエステルが含まれる。既に述べた酸に対応するジメチルエステルまたはジエチルエステルとはジメチルまたはジエチルの蓚酸エステル、マロン酸エステル、コハク酸エステル、フマル酸エステル、マレイン酸エステル、グルタル酸エステル、アジピン酸エステル、ピメリン酸エステル、スベリン酸エステル、アザライン酸エステル、セバシン酸エステル、ドデカン二酸エステル、テレフタレート、イソフタル酸エステル、フタル酸エステルなどのエステルを意味する。一般的にいって、沸点の高いアルコールの方が沸点の低いアルコールよりも除去するのが困難であるということからメチルエステルの方がエチルエステルよりも好ましいことがある。
【００６８】
さらに、通常好ましい多官能性アルコールはたとえばポリグリコールおよびポリグリセリンのように２〜１００個の炭素原子を含む。ポリエステルタイプ１の重合方法において、適用できるアルコールのいくつかの例には、そのものでもその誘導体を使用してもよいが、エチレングリコール、１，２−プロパンジオール、１，３−プロパンジオール、１，３−ブタンジオール、１，４−ブタンジオール、１，６−ヘキサンジオール、ジエチレングリコール、１，４−シクロヘキサンジオール、１，４−シクロヘキサンジメタノール、ネオペンチルグリコール、グリセリン、トリメチロールプロパン、ペンタエリスリトール、ソルビトール、マンニトールなどのようなポリオールが含まれる。アルコール誘導体のいくつかの例としてはトリアセチン、グリセリンパルミチン酸エステル、グリセリンセバシン酸エステル、グリセリンアジピン酸エステル、トリプロピオニンなどが含まれるが、これらに限定されない。
【００６９】
さらに、ポリエステルタイプ１の重合に関して時々使われる鎖停止剤は単官能化合物である。１〜２０個の炭素原子を含むモノヒドロキシアルコールまたは２〜２６個の炭素原子を含むモノカルボン酸が好ましい。一般的な例は中鎖または長鎖の脂肪族アルコールまたは酸であり、具体例としてはメタノール、エタノール、ブタノール、ヘキサノール、オクタノール、等およびラウリルアルコール、ミリスチルアルコール、セチルアルコール、ステアリルアルコール、ステアリルアルコール等のモノヒドロキシアルコールならびに酢酸、ラウリン酸、ミリスチン酸、パルミチン酸、ステアリン酸、アラキドン酸、セロチン酸、ドデシレン酸（ｄｏｄｅｃｙｌｅｎｉｃ）、パルミトレイン酸、オレイン酸、リノール酸、リノレン酸、エルカ酸、安息香酸、ナフチル酸および置換ナフチル酸、１−メチル−２ナフチル酸および２−イソプロピル−１−ナフチル酸等のモノカルボン酸が含まれる。
【００７０】
典型的には、ポリエステルタイプ１の重合には酸触媒またはエステル交換触媒が使用され、その非限定的な例は金属触媒、たとえばマンガン、亜鉛、カルシウム、コバルトまたはマグネシウムの酢酸塩、酸化アンチモン（ＩＩＩ）、酸化ゲルマニウム、ハロゲン化ゲルマニウムおよびテトラアルコキシゲルマニウム、チタニウムアルコキシド、亜鉛塩またはアルミニウム塩である。
【００７１】
ポリエステルタイプ２に関する実施例１および実施例３に関して、このタイプのポリマーは一般的に１種または複数の環状エステルの開環重合によって得られ、その環状エステルにはグリコリド、ラクチド、ラクトンおよびカーボネートが含まれる。重合工程はオクチル酸第一錫をその非限定的な例とする金属触媒のような、少なくとも１種の適当な触媒の存在下に行ってもよく、重合工程はポリオール、ポリアミンまたは複数のヒドロキシルまたは他の反応性基およびその混合物を持った他の分子のような開始剤によって開始することができる。
【実施例５】
【００７２】
ガムベースの調製
ガムベースはすべて以下の基本処方で調製する。
【表１】
2006500044.tif 000002
ガムベースは以下のようにして調製する：
たとえば水平においたＺ型翼などの混合手段を備えた混合釜に、エラストマーおよび樹脂を加える。釜は約６０〜８０℃で１５分間予熱しておく。混合物全体が均一になるまで混合物を１０〜２０分間混合する。
この混合物を平皿に取り出し、取り出し温度である６０〜８０℃から室温まで放冷する。
【実施例６】
【００７３】
チューインガムの調製
チューインガム処方はすべて次の基本処方で調製する。
ペパーミント：
成分                重量パーセント
ガムベース          ３２
ソルビトール        ４３．８
Ｌｙｃａｓｉｎ      ３
ペパーミント油      １．５
メントール結晶      ０．５
アスパルテーム      ０．１
アセスルファム      ０．１
キシリトール        ６
軟化剤              ６
乳化剤              ２
フィラー            ５
また軟化剤、乳化剤およびフィラーをガムベース調製の一部としてポリマーに加えてもよい。
【表２】
2006500044.tif 000003
【００７４】
チューインガム製品を以下のようにして調製する：
混合手段、たとえば水平においたＺ型翼などを備えた混合釜に、ガムベースを加える。釜は約６０〜８０℃で１５分間予熱しておき、あるいは、ガムベースを調製した後ただちに同じ混合機中で、ガムベースおよび釜の温度が約６０〜８０℃である間にチューインガムを１ステップで作る。
ソルビトールの１／２部分をガムベースと一緒に加えて、３分間混合する。次いでペパーミントおよびメントールを釜に加えて１分間混合する。ソルビトールの残り半分を加えてｌ分間混合する。軟化剤をゆっくり加えて７分間混合する。次いでアスパルテームおよびアセスルファムを釜に加えて３分間混合する。キシリトールを加えて３分間混合する。次いで得られたガム混合物を抜き出し、たとえば４０〜４８℃の温度で平皿に移す。それからこのガムを巻き取り、コア、棒、球、立方体、ほか所望の形状、に刻み、場合によっては包装前に引き続きコーティングおよび磨きプロセスを行う。
【００７５】
明らかに、本発明の範囲内で、チューインガム生成工程において他のプロセスおよび成分を使用してもよい。異なる成分のバリエーションをリストし、以下で説明する。
本発明によるチューインガムは、着色料を含有してもよい。本発明の一実施形態によれば、チューインガムはＦＤ＆Ｃ−タイプの色素およびレーキ、果実および野菜抽出物、二酸化チタンおよびそれらの混合物などの着色料および白化剤を含有させることができる。さらに有用なチューインガムベース成分には酸化防止剤、たとえばブチル化ヒドロキシトルエン（ＢＨＴ）、ブチルヒドロキシアニソール（ＢＨＡ）、没食子酸プロピルおよびトコフェロール類、ならびに保存料が含まれる。
【００７６】
本発明の一実施形態においては、チューインガムは軟化剤をチューインガムの約０〜約１８重量％、より典型的にはチューインガムの約０〜約１２重量％の量で含む。
本発明に従って、チューインガムおよびガムベースに軟化剤／乳化剤を加えてもよい。
ガムベース配合物は、本発明に従って、１種または複数の軟化剤、たとえば、参照として本明細書に組み込まれる特許文献５に開示されているものを含めた蔗糖ポリエステル、獣脂、水素化獣脂、水素化植物油および部分水素化植物油、ココアバター、脱油ココア粉末、グリセリンモノステアリン酸エステル、グリセリントリアセテート、レシチン、モノグリセリド、ジグリセリドおよびトリグリセリド、アセチル化モノグリセリド、脂肪酸（たとえばステアリン酸、パルミチン酸、オレイン酸およびリノール酸）、およびその組合せを含む。本願の特許請求の範囲および明細書において「軟化剤」という用語はガムベースまたはチューインガム配合物を柔らかくする成分を表し、ワックス、油脂、オイル、乳化剤、界面活性剤、および可溶化剤を包含する。
【００７７】
ガムベースをさらに柔らかくし、提供するガムベースに好ましい滑らかな表面を与える水結合特性を提供し、粘着性を減じるために、通常１種または複数の界面活性剤を、典型的にはガムベースの０〜１８重量％、好ましくは０〜１２重量％の量で組成物に添加する。可食性の脂肪酸のモノグリセリドおよびジグリセリド、可食性脂肪酸のモノグリセリドおよびジグリセリドの乳酸エステルおよび酢酸エステル、アセチル化モノグリセリド、アセチル化ジグリセリド、可食性脂肪酸の糖エステル、ステアリン酸Ｎａ、ステアリン酸Ｋ、ステアリン酸Ｍｇ、ステアリン酸Ｃａ、レシチン、ヒドロキシル化レシチンおよび類似物が、チューインガムベースに添加することのできる、従来使用されてきた乳化剤の例である。下記に定義する生物学的にまたは薬剤として有効な成分が存在する場合には、配合物は、活性成分を分散かつ放出するためにある特定の乳化剤および／または可溶化剤を含有してもよい。
【００７８】
馴染みを調整するため、およびチューインガムベースを柔らかくするために、チューインガムベースを調製する際、習慣的にワックスが使用される。本発明に関しては、習慣的に使用され、適当なタイプのワックスはどれでも、たとえば米糠、ポリエチレンワックス、石油ワックス（精製パラフィンおよび微結晶ワックス）、パラフィン、蜜蝋、カルナウバロウ、キャンデリラワックスなどが使用できる。本発明の一実施形態においては、ガムベースはワックスなしである。
【００７９】
本発明の一実施形態においては、チューインガムはフィラーを含む。
チューインガムベースの配合物は、所望であれば、例として、炭酸マグネシウム、炭酸カルシウム、硫酸ナトリウム、普通炭酸カルシウム、ケイ酸マグネシウム、ケイ酸アルミニウム、カオリンおよび粘土などのケイ酸塩化合物、酸化アルミニウム、酸化珪素、タルク、酸化チタン、モノカルシウムリン酸、ジカルシウムリン酸、トリカルシウムリン酸、木などのセルローズポリマーおよびその組合せなどの１種または複数のフィラー／食感改良材を含有してもよい。
【００８０】
本発明の一実施形態において、チューインガムはフィラーをチューインガムの約０〜約５０重量％、より典型的にはチューインガムの約１０〜約４０重量％の量で含む。
本明細書においては、チューインガム成分は仕上がりチューインガム製品に所望の特性を付与するために、たとえばバルク甘味料、高度甘味料、香料、軟化剤、乳化剤、着色料、結合剤、酸味料、フィラー、酸化防止料および薬剤としてまたは生物学的に活性な物質などの他の成分を含有していてもよい。
【００８１】
適当なバルク甘味料には糖および非糖甘味成分が共に含まれる。バルク甘味料は典型的にはチューインガムの約５〜約９５重量％、さらに典型的には約２０〜約８０重量％、たとえばガムの３０〜６０重量％を構成する。
有用な糖甘味料は、これらに限定されるものではないが、以下のものを含むチューインガムの技術分野で共通に知られている成分を含む糖類である：蔗糖、ブドウ糖、マルトース、デキストリン、トレハロース、Ｄ−タガトース、乾燥転化糖、フラクトース、レブロース、ガラクトース、固形コーンシロップなどの単独または組合せ。
【００８２】
ソルビトールは非糖甘味料として使用できる。ほかの有用な非糖甘味料にはマンニトール、キシリトール、水素化澱粉加水分解物、マルチトール、イソマルトール、エリスリトール、ラクチトールなど、単独または組合せのような他の糖アルコールが含まれるが、これらに限定されるものではない。
【００８３】
高度人工甘味料も単独で用いてもよいし、または上記の甘味料と組合せで用いてもよい。好ましい高強度甘味料にはスクラロース、アスパルテーム、アセスルファムの塩、アリテーム、サッカリンおよびその塩、シクラミン酸およびその塩、グリチルリチン、ジヒドロカルコン、タウマチン、モネリン、ステリオサイド等の単独または組合せが含まれるがこれに限定されるものではない。甘みおよび香味感覚を長時間持続させるためには、カプセル化または他の方法で少なくとも人工甘味料の一部分の放出を調節するのが望ましいであろう。所望の放出特性を達成するために、湿式顆粒化、ワックス顆粒化、噴霧乾燥、噴霧冷却、流動床コーティング、コアセルベーション、イースト細胞中へのカプセル化およびファイバー押し出しのような技術を使うことができる。甘味料のカプセル化は樹脂状化合物などの別のチューインガム成分を使用しても行うことができる。
【００８４】
甘味料の使用レベルはかなり変動し、甘味料の強さ、放出速度、製品の所望の甘さ、使用する香味料のレベルおよびタイプならびにコスト判断といった要素に依存する。したがって、人工甘味料の有効レベルは約０．０２〜約３０重量％、好ましくは０．０２〜約８重量％で変えられる。カプセル化のために担体が含まれる場合、カプセルに入れた甘味料の使用レベルは比例して高くなる。糖甘味料および／または非糖甘味料の組合せを本発明に従って加工するチューインガム配合物に使用することができる。さらに軟化剤が糖水溶液またはアルジトール溶液などの追加の甘みを提供するかもしれない。
【００８５】
低カロリーのガムが所望であれば、低カロリー充填剤を使用することができる。低カロリー充填剤の例にはポリデキストロース、ラフチロース（Ｒａｆｔｉｌｏｓｅ）、ラフチリン（Ｒａｆｔｉｌｉｎ）、フラクトオリゴ糖（ＮｕｔｒａＦｌｏｒａ（登録商標））、パラチノースオリゴ糖、グアーガム加水分解物（たとえばＳｕｎＦｉｂｅｒｏ（登録商標））または非消化性デキストリン（たとえばＦｉｂｅｒｓｏｌ（登録商標））が含まれる。しかし、他の低カロリー充填剤も使うことができる。
【００８６】
本発明によるチューインガムは、アロマ剤および天然着香料および合成着香料を含めた香料を、たとえば天然の植物成分、精油、エッセンス、抽出物、酸を含む粉末、および味覚プロフィールに影響を与えることのできる他の物質の形態で含むことができる。液体および粉末化香料の例には、ココナッツ、コーヒー、チョコレート、バニラ、グレープフルーツ、オレンジ、ライム、メントール、甘草、カラメルアロマ、蜂蜜アロマ、ピーナッツ、クルミ、カシュー、ヘーゼルナッツ、アーモンド、パイナップル、イチゴ、ラズベリー、トロピカルフルーツ、サクランボ、シナモン、ペパーミント、ウィンターグリーン、スペアミント、ユーカリ、およびミント、リンゴ、ナシ、モモ、イチゴ、アプリコット、ラズベリー、サクランボ、パイナップル、およびプラムエッセンス等から採った果実エッセンスが含まれる。精油にはペパーミント、スペアミント、メントール、ユーカリ、丁字油、月桂樹油、アニス、タイム、ニオイヒバ油、ニクズク、および上述の果実油が含まれる。
【００８７】
チューインガムの香料としては、凍結乾燥した、好ましくは粉末、スライスまたは小片またはその組合せの形態の天然の香料を用いることができる。粒径は、最長辺で計算して３ｍｍ未満、２ｍｍ未満またはより好ましくは１ｍｍ未満でよい。天然の香料は、粒子サイズが約３μｍ〜２ｍｍ、たとえば４μｍ〜１ｍｍの形態でよい。好ましい天然の香料には、果実たとえばイチゴ、ブラックベリーおよびラズベリーの種が含まれる。
【００８８】
混合フルーツ香味などの様々な合成香料も、このチューインガムの中心に使用することができる。上に示したように、アロマ剤は従来使用されてきたよりも少ない量で使用してもよい。アロマ剤および／または香料は、使用するアロマおよび／または香味の所望の強度に応じて、最終製品の０．０１〜約３０重量％の量で使用することができる。好ましくは、アロマ／香料の含有率は全組成物の０．２〜３重量％の範囲である。
【００８９】
本発明の一実施形態においては、香料は、天然香料および合成香料を、たとえば天然の植物成分、精油、エッセンス、抽出物、酸を含む粉末、および味覚プロフィールに影響を与えることのできる他の物質の形態で含む。
本発明によるチューインガムに含ませることのできるさらなるチューインガム成分には、特に薬学的または生物学的な活性成分が存在する場合に、界面活性剤および／または可溶化剤が含まれる。本発明によるチューインガム組成物において可溶化剤として使用される界面活性剤のタイプの例としては、Ｈ．Ｐ．Ｆｉｅｄｌｅｒ、Ｌｅｘｉｋｏｎ  ｄｅｒ  Ｈｉｌｆｓｔｏｆｆｅ  ｆｕｒ  Ｐｈａｒｍａｃｉｅ、ＫｏｓｍｅｔｉｋおよびＡｎｇｒｅｎｚｅｎｄｅ、Ｇｅｂｉｅｔｅ、ｐａｇｅ６３−６４（１９８１）および各国の承認済乳化剤リストを参照されたい。アニオン、カチオン、両性または非イオンの可溶化剤を使用することができる。適当な可溶化剤にはレシチン、ポリオキシエチレンステアリン酸エステル、ポリオキシエチレンソルビタン脂肪酸エステル、脂肪酸塩、可食性脂肪酸のモノおよびジグリセリドのモノおよびジアセチル酒石酸エステル、可食性脂肪酸のモノおよびジグリセリドのクエン酸エステル、脂肪酸の蔗糖エステル、脂肪酸のポリグリセリンエステル、エステル交換したひまし油酸のポリグリセリンエステル（Ｅ４７６）、ステアロイルラチリン酸（ｓｔｅａｒｏｙｌｌａｔｙｌａｔｅ）ナトリウム、ラウリル硫酸ナトリウムおよび脂肪酸のソルビタンエステル、ならびに水素化ひまし油のポリオキシエチル化物（たとえばＣＲＥＭＯＰＨＯＲの商品名で販売されている製品）、エチレンオキサイドとプロピレンオキサイドのブロックコポリマー（たとえばＰＬＵＲＯＮＩＣおよびＰＯＬＯＸＡＭＥＲの商品名で販売されている製品）、ポリオキシエチレン脂肪族アルコールエーテル、ポリオキシエチレンソルビタン脂肪酸エステル、脂肪酸のソルビタンエステルおよびポリオキシエチレンステラリン（ｓｔｅｒａｒｉｃ）酸エステル
【００９０】
特に好適な可溶化剤はポリオキシエチレンステアリン酸エステル、たとえばポリオキシエチレン（８）ステアリン酸エステルおよびポリオキシエチレン（４０）ステアリン酸エステル、商品名ＴＷＥＥＮで売られているポリオキシエチレンソルビタン脂肪酸エステル、たとえばＴＷＥＥＮ２０（モノラウリン酸エステル）、ＴＷＥＥＮ８０（モノオレイン酸エステル）、ＴＷＥＥＮ４０（モノパルミチン酸エステル）、ＴＷＥＥＮ６０（モノステアリン酸エステル）もしくはＴＷＥＥＮ６５（トリステアリン酸エステル）、可食性脂肪酸のモノおよびジグリセリドのモノおよびジアセチル酒石酸エステル、可食性脂肪酸のモノおよびジグリセリドのクエン酸エステル、ステアロイルラチル酸（ｓｔｅａｒｏｙｌｌａｔｙｌａｔｅ）ナトリウム、ラウリル硫酸ナトリウム、ポリオキシエチル化した水素化カスターオイル、エチレンオキサイドとプロピレンオキサイドとポリオキシエチレン脂肪族アルコールエーテルとのブロック共重合体である。可溶化剤は単一の化合物でも数種の化合物の組合せでもよい。活性成分の存在下では、チューインガムは本技術分野で知られているキャリアも含むのが好ましい。
【００９１】
一実施形態において、本発明によるチューインガムは薬学的、美容的または生物学的な活性物質を含む。そのような活性物質の例の包括的なリストはたとえば、ＷＯ００／２５５９８、（参照として本明細書に組み込まれる）、には薬物、補助食品、消毒剤、ｐＨ調整剤、抗喫煙剤および過酸化水素や咀嚼中に尿素を放出することのできる化合物のような口腔および歯の手当または治療のための物質が含まれている。消毒剤の形態における有用な活性成分の例にはグアニジンおよびビグアニジンの塩および誘導体（たとえばクロルヘキシジンジアセテート）および限定的な水溶解度を持つ以下のタイプの物質：第４級アンモニウム化合物（たとえばセラミン（ｃｅｒａｍｉｎｅ）、クロロキシレノール、クリスタルバイオレット、クロラミン）、アルデヒド（たとえばパラホルムアルデヒド）、デクアリン（ｄｅｑｕａｌｉｎｅ）誘導体、ポリノキシリン（ｐｏｌｙｎｏｘｙｌｉｎｅ）、フェノール（たとえばチモール、ｐ−クロロフェノール、クレゾール）、ヘキサクロロフェン、サリチル酸アニリド化合物、トリクロサン、ハロゲン（ヨウ素、ヨードフォア、クロロアミン、ジクロロシアヌル酸塩）、アルコール（３，４ジクロロベンジルアルコール、ベンジルアルコール、フェノキシエタノール、フェニルエタノール）、Ｍａｒｔｉｎｄａｌｅ、Ｔｈｅ  Ｅｘｔｒａ  Ｐｈａｒｍａｃｏｐｏｅｉａ、２８  ｔｈｅ  ｄｉｔｉｏｎ、ｐａｇｅ５４７−５７８も参照；金属塩、錯体および水に対して限られた溶解度を持つ化合物、たとえばアルミニウム塩（たとえば硫酸アルミニウムカリウムＡｌＫ（ＳＯ４）２、１２Ｈ２０）およびホウ素、バリウム、ストロンチウム、鉄、カルシウム、亜鉛、（酢酸亜鉛、塩化亜鉛、グルコン酸亜鉛）、銅（塩化銅、硫酸銅）、鉛、銀、マグネシウム、ナトリウム、カリウム、リチウム、モリブデン、バナジウムの塩、錯体および化合物；口および歯の手入れのための他の組成物：たとえばフッ素を含む塩、錯体および化合物（フッ化ナトリウム、モノフルオロリン酸ナトリウム、アミノフルオライド類、フッ化第一錫等）、リン酸塩、炭酸塩およびセレンは含まれるべきである。さらなる活性物質はＪ．Ｄｅｎｔ．Ｒｅｓ．Ｖｏｌ．２８Ｎｏ．２、ｐａｇｅ１６０−１７１、１９４９に見ることができる。
【００９２】
口腔内のｐＨ調整剤の形態における活性物質の例には酸、たとえばアジピン酸、コハク酸、フマル酸、もしくはそれらの塩またはクエン酸、酒石酸、リンゴ酸、酢酸、乳酸、リン酸およびグルタル酸の塩ならびに許容される塩基たとえばナトリウム、カリウム、アンモニウム、マグネシウムまたはカルシウム、特にマグネシウムおよびカルシウムの炭酸塩、炭酸水素塩、リン酸塩、硫酸塩または酸化物が含まれる。
【００９３】
活性成分は以下に述べる化合物またはその誘導体を含有していてもよいが、これらに限定されるものではない：アセトアミノフェン、アセチルサリチルシレ（ｓａｌｉｃｙｌｓｙｒｅ）、ブプレノルフィン、ブロムヘキシン、セルコキシブ（Ｃｅｌｃｏｘｉｂ）、コデイン、ジフェンヒドラミン、ジクロフェナク、エトリコキシブ、イブプロフェン、インドメタシン、ケトプロフェン、ルミラコキシブ、モルヒネ、ナプロキセン、オキシコドン、パレコキシブ、ピロキシカム、プソイドエフェドリン、ロフェコキシブ、テノキシカム、トラマドール、バルデコキシブ、炭酸カルシウム（Ｃａｌｃｉｕｍｃａｒｂｏｎａｔ）、マガルドラート、ジスルフィラム、ブプロピオン、ニコチン、アジスロマイシン、クラリスロマイシン、クロトリマゾール、エリスロマイシン、テトラサイクリン、グラニセトロン、オンダンセトロン、プロメタジン、トロピセトロン、ブロムフェニラミン、セテリジン（Ｃｅｔｅｒｉｚｉｎ）、レコセテリジン（ＬｅｃｏＣｅｔｅｒｉｚｉｎ）、クロルシクリジン、クロルフェニラミン、クロルフェニラミン、ジフェンヒドラミン、ドキシラミン、フェノフェナジン（Ｆｅｎｏｆｅｎａｄｉｎ）、グアイフェネシン、ロラタジン（Ｌｏｒａｔｉｄｉｎ）、デスロラタジン（ｄｅｓ−Ｌｏｒａｔｉｄｉｎ）、フェニルトロキサミン、プロメタジン（Ｐｒｏｍｅｔｈａｚｉｎ）、ピリダミン（Ｐｙｒｉｄａｍｉｎｅ）、テルフェナジン（Ｔｅｒｆｅｎａｄｉｎ）、トロキセルチン、メチルドーパ、メチルフェニデート、塩化ベンザルコニウム（Ｂｅｎｚａｌｃｏｎ．Ｃｈｌｏｒｉｄｅ）、塩化ベンゼトニウム（Ｂｅｎｚｅｔｈ．Ｃｈｌｏｒｉｄｅ）、塩化セチルピリジニウム（ｃｅｔｙｌｐｙｒｉｄ．Ｃｈｌｏｒｉｄｅ）、クロルヘキシジン、エカベトナトリウム、ハロペリドール、アロプリノール、コルチニン（Ｃｏｌｃｈｉｎｉｎｅ）、テオフィリン、プロパノーロール（ｐｒｏｐａｎｏｌｏｌ）、プレドニソロン、プレドニソン、フッ化物、尿素、ミコナゾール、アクトット（Ａｃｔｏｔ）、グリベンクラミド、グリピジド、メトフォルミン、ミグリトール、レパグリニド、ロシグリタゾン、アポモルフィン、シアリス、シルデナフィル、バルデナフィル、ジフェノキシレート、シメチコン、シメチジン、ファモチジン、ラニチジン、ラチニジン（Ｒａｔｉｎｉｄｉｎｅ）、セトリジン（ｃｅｔｒｉｚｉｎ）、ロラタジン、アスピリン、ベンゾカイン、デキストロメトルファン、エフェドリン、フェニルプロパノールアミン、プソイドエフェドリン、シサプリド、ドンペリドン、メトクロプラミド、アシクロビル、ジオクチルスルフォサック（ｄｉｏｃｔｙｌｓｕｌｆｏｓｕｃｃ．）、フェノールフタレイン、アルモトリプタン、エレトリプタン、エルゴタミン、ミゲア（Ｍｉｇｅａ）、ナラトリプタン、リザトリプタン、スマトリプタン、ゾルミトリプタン、アルミニウム塩類、カルシウム塩類、鉄塩類、銀塩類、亜鉛塩ｅ、アンフォテリシンＢ、クロルヘキシジン、ミコナゾール、トリアムシノロンアセトニド、メラトニン、フェノバルビタール、カフェイン、ベンゾジアゼピン、ヒドロキシジン、メプロバメート、フェノチアジン、ブクリジン（Ｂｕｃｌｉｚｉｎｅ）、ブロメタジン、シナリジン、シクリジン、ジフェンヒドラミン、ジフェンヒドリネート、ブフロメジル、アンフェタミン、カフェイン、エフェドリン、オルリスタット、フェニルエフェドリン（Ｐｈｅｎｙｌｅｐｈｅｄｒｉｎｅ）、フェニルプロパノールアミン、プソイドエフェドリン、シブトラミン、ケトコナゾール、ニトログリセリン、ニスタチン、プロゲステロン、テストステロン、ビタミンＢ１２、ビタミンＣ、ビタミンＡ、ビタミンＤ、ビタミンＥ、ピロカルピン、アルミニウムアミノアセテート、シメチジン、エソメプラゾール、ファモチジン、ランソプラゾール、酸化マグネシウム、ニザチド（Ｎｉｚａｔｉｄｅ）および／またはラチニジン（ｒａｔｉｎｉｄｉｎｅ）。
【００９４】
一般的に、本発明によって調製されるチューインガムおよびガムベースは生分解性ポリマーだけをベースにするのが好ましい。しかし、本発明の範囲内でさらに従来のチューインガムエラストマーまたはエラストマー可塑剤を使用してもよい。したがって、
本発明の一実施形態においては、少なくとも１種の生分解性ポリマーはチューインガムポリマーの少なくとも５％〜少なくとも９０％を占め、その際ポリマーの残りは一般的に非生分解性とみなされるポリマー、たとえば天然樹脂、合成樹脂および／または合成エラストマーを含む。
【００９５】
本発明によるチューインガムは外部コーティングを備えていてもよい。適用できる硬質コーティングは糖コーティングおよび無糖コーティングおよびそれらの組合せを含む群から選ぶことができる。硬質コーティングはたとえばソルビトール、マルチトール、マンニトール、キシリトール、エリトリトール、ラクチトールおよびイソマルトおよびそれらの変性物からなる群から選ばれたポリオールを５０〜１００重量％含むことができる。本発明の一実施形態において、外部コーティングは、可食性のフィルム形成剤およびワックスからなる群から選ばれた少なくとも１種の成分を含む可食性フィルムである。フィルム形成剤はたとえばセルローズ誘導体、変成澱粉、デキストリン、ゼラチン、シェラック、アラビアガム、ゼイン、ベジタブルゴム、合成ポリマーおよびそれらの任意の組合せを含む群から選ぶことができる。本発明の一実施形態においては外部コーティングは、結合剤、吸湿成分、フィルム形成剤、分散剤、固着防止成分、バルキング剤、香味剤、着色剤、薬学的または美容的活性成分、脂質成分、ワックス成分、糖、酸および分解性ポリマーの摂食後の分解加速剤を含む群成分から選ばれた少なくとも１種の添加物を含む。
本発明のさらなる実施形態においては、外部コーティングは軟質コーティングである。軟質コーティングは無糖コーティング剤を含むことができる。
【実施例７】
【００９６】
純粋なポリエステルタイプ２のポリマーのブレンドをベースとするガムベースを含むチューインガム２００１を、実施例６で調製し記載したポリエステルタイプ１とポリエステルタイプ２の混合物であるポリマー２００７をベースとするガムベースを含むチューインガム２００７と比較して試験するために実験を設定した。
【００９７】
ガムの中心を咀嚼マシン（ＣＦ  Ｊａｎｓｓｏｎ）で咀嚼した。咀嚼周波数は１Ｈｚ、ｐＨ緩衝液を唾液として使用して、温度を３７℃とした。咀嚼時間は６０秒に設定した。咀嚼後、咀嚼カスをＴＡ  Ｉｎｓｔｒｕｍｅｎｔｓ製のタイプＡＲ１０００のレオメータを使用して測定した。３７℃の温度で線形粘弾性領域内の応力で平行プレートシステム（ｄ＝２．０ｃｍ、ハッチ付き）で振動測定を実施した。Ｇ’対剪断速度、およびＧ’、Ｇ”対周波数。
これらの測定の結果は図１（応力掃引）および図２（周波数掃引）で見ることができる。
【００９８】
図１より、ポリマーブレンドを含むチューインガム配合物の方が弾性率が大きい、つまりチューインガム２００７の方がポリエステルタイプ２のポリマーのみを含んでいるチューインガム配合物２００１に比べて食感特性が改良されていることを意味することが分かる。
【００９９】
図２は貯蔵弾性率Ｇ”および弾性率Ｇ’を共に示しており、Ｇ’とＧ”との交わりは高弾性の徴候であり、低い周波数で交わるということは高い周波数で交わるのに比べて弾性が高いということを意味している。ここでも２００７は低い周波数で交わりが見いだされることとなる２００１に比べて弾性が高いということが分かる。
【０１００】
上述のレオロジーの結果、異なるポリマーをうまく組み合わせて（ポリエステルタイプ１エラストマーおよびポリエステルタイプ２樹脂）作成したガムベースを含むチューインガムは、ポリエステルタイプ２のポリマーのみからなるガムベースを含むチューインガムに比べて、従来のガムベースおよびチューインガムに近い食感を有するということが確かめられる。
【０１０１】
２種のチューインガムサンプル２００１および２００７をＩＳＯ８５９８の標準に従って作られた試食ブースで３桁の乱数コードの付いた４０ｍｌの無味のプラスチックカップに入れて感覚回答者に渡して室温で試験した。試験サンプルはそれぞれ０〜０．３０分（初期段階１）、０．３０〜１分（初期段階２）、１〜１．３０分（初期段階３）、１〜１．３０分（中間段階ｌ）、４〜４．３０分（中間２）、４．３０〜５分（中間段階３）、９〜９．３０分、（最終段階１）、９．３０〜１０分（最終段階２）咀嚼した後に評価した。それぞれの試験サンプルの間に、回答者は３分の休憩を許された。各テストは繰り返し行った。
【０１０２】
以下の食感パラメータを評価した：柔軟性、ジューシー感、ミント、清涼感、滑り感、甘み、苦み、弾性、およびボリューム感。これらのパラメータそれぞれについて、回答者は任意の０〜１５の等級に従って評価を提供するように求められた。得られたデータはＦＩＺＺコンピュータプログラム（ＦｒｅｎｃｈＢｉｏシステム）を使用して処理し、結果を図３、図４、および図５に示すように感覚プロフィールダイアグラムに変換した。すべての段階における試験したチューインガム間の主な相違は以下の通りである。
【０１０３】
ポリエステルタイプ１とポリエステルタイプ２の混合物のポリマーを含むガムベースで調製されたチューインガムは、ポリエステルタイプ２のポリマーのみによるガムベースで調製した相当するチューインガムよりも、有意に高い弾性、大きなボリューム感および柔軟な食感を示した。３つのパラメータはすべて弾性、ボリューム感および柔軟性に欠けるポリエステルタイプ２によるチューインガムと比較して、よい方向に異なっている。
【０１０４】
中間段階および最終試験段階においては、味覚パラメータにも大きな相違が見られ、ポリエステルタイプ１とポリエステルタイプ２との混合物によるチューインガムは有意に高いミント、清涼感および甘み感を示す。これは従来のチューインガムに比べて香味感の持続期間がいくらか短いポリエステルタイプ２の生分解性配合物に比べると重要な改善である。
【実施例８】
【０１０５】
ポリエステルタイプ１とポリエステルタイプ２の異なるブレンドの影響を測定するための実験を設定した（２０３〜２１０）。
したがって、以下の理論パラメータを実施例７で記載したようにレオメータを使用して測定した。ガムベース配合物はすべて応力掃引および周波数掃引で１００℃で測定を実施した。
【０１０６】
結果を図６および図７にまとめたが、実施例４に記載したようにエラストマーポリマーの量を増やすと、個々のガムベースの弾性の性質も大きくなることが分かる。図７から、どのガムベースもＧ’とＧ”の交差を示さないが、エラストマーの含有率が大きくなるとＧ’とＧ”が近づくという明らかな傾向を示していることが分かる。
少量のエラストマーを含むガムベース（２０３および２０４）のレオロジーは、エラストマー含有率の差が小さいので類似の曲線を示す。
【実施例９】
【０１０７】
表３において、いろいろな配合物を甘み、ミント、清涼感、ジューシー感、弾性、柔軟性１、柔軟性２、ボリュームおよび軋み感について回答者によって評価した。評価に使用した尺度は以下の通りである：１が最低評価点であり、５が最高の評価点である。
【表３】
2006500044.tif 000004
【０１０８】
表３から分かるように、異なるポリマーを異なる組合せで使用すると食感および香味を所望の特性に合わせることが可能である。ポリエステルタイプ１のエラストマーとポリエステルタイプ２の樹脂の組合せを変えると異なる食感および香味プロフィールが得られる。
プロフィールはポリエステル、タイプ１のエラストマーの量を増やすと弾性が高くなることを示している。さらに、弾性、柔軟性、ボリューム感および軋み感の全体的感覚的食感評価に基づいて、６０％のポリエステルタイプ１のエラストマーと４０％のポリエステルタイプ２の樹脂の組合せを使用すると最適食感プロフィールとなることが観察された。
【図面の簡単な説明】
【０１０９】
【図１】本発明によるチューインガムのレオロジー特性を説明する図である。
【図２】本発明によるチューインガムのレオロジー特性を説明する図である。
【図３】本発明によるチューインガムの感覚食感プロフィールを説明する図である。
【図４】本発明によるチューインガムの感覚食感プロフィールを説明する図である。
【図５】本発明によるチューインガムの感覚食感プロフィールを説明する図である。
【図６】本発明によって作成された異なるガムベースの応力掃引および周波数掃引を説明する図である。
【図７】本発明によって作成された異なるガムベースの応力掃引および周波数掃引を説明する図である。
【図１】
2006500044.tif 000005
【図２】
2006500044.tif 000006
【図３】
2006500044.tif 000007
【図４】
2006500044.tif 000008
【図５】
2006500044.tif 000009
【図６】
2006500044.tif 000010
【図７】
2006500044.tif 000011
【国際調査報告】
2006500044.tif 000012
2006500044.tif 000013
2006500044.tif 000014
2006500044.tif 000015